(57)【要約】【課題】電磁波遮蔽、色純度及びコントラストの向上などの機能を有しつつも、既存のディスプレイ用フィルタ、特に、直付着形態のディスプレイ用フィルタとして容易に適用できるディスプレイ用フィルタ、その製造方法及びそれを採用したプラズマディスプレイパネルを提供する。【解決手段】ブラック周辺部を有するディスプレイ用フィルタにおいて、前記ブラック周辺部がブラック材料及び光または熱重合性のポリマー組成物を含むことを特徴とするディスプレイ用フィルタを提供する。【選択図】図３
2006189843.tif 000002
【特許請求の範囲】
【請求項１】
ブラック周辺部を有するディスプレイ用フィルタにおいて、前記ブラック周辺部がブラック材料及び光または熱重合性のポリマー組成物を含むことを特徴とするディスプレイ用フィルタ。
【請求項２】
前記光または熱重合性のポリマー組成物１００質量部に対して、ブラック材料を１〜１０質量部含むことを特徴とする請求項１に記載のディスプレイ用フィルタ。
【請求項３】
前記光または熱重合性のポリマー組成物は、ポリウレタンオリゴマー、メタクリル酸、アクリル酸、光開始剤、及びシリカゲルを含むことを特徴とする請求項１または２に記載のディスプレイ用フィルタ。
【請求項４】
前記光または熱重合性のポリマー組成物は、ポリウレタンオリゴマー１００質量部に対して、メタクリル酸５０〜９０質量部、アクリル酸０.５〜１０質量部、光開始剤０.５〜１０質量部、及びシリカゲル０.１〜１５質量部を含むことを特徴とする請求項１〜３の何れか１項に記載のディスプレイ用フィルタ。
【請求項５】
前記光または熱重合性のポリマー組成物は、ポリウレタンオリゴマー１００質量部に対して、メタクリル酸６０〜８０質量部、アクリル酸１〜１０質量部、光開始剤１〜５質量部、及びシリカゲル１〜１０質量部を含むことを特徴とする請求項４に記載のディスプレイ用フィルタ。
【請求項６】
前記ブラック材料は、カーボンブラック、ＴｉＯ、ＣｕＯ、ＮｉＯ、ＭｎＯ２、Ｃｒ２Ｏ３及びＦｅ２Ｏ３からなる群から選択された一つ以上の材料であることを特徴とする請求項１〜５の何れか１項に記載のディスプレイ用フィルタ。
【請求項７】
前記ブラック周辺部の厚さは、５〜５０μｍであることを特徴とする請求項１〜６の何れか１項に記載のディスプレイ用フィルタ。
【請求項８】
前記ブラック周辺部の幅は、１０〜５０ｍｍであることを特徴とする請求項１〜７の何れか１項に記載のディスプレイ用フィルタ。
【請求項９】
前記ディスプレイ用のフィルタは、プラズマディスプレイパネル用フィルタであることを特徴とする請求項１〜８の何れか１項に記載のディスプレイ用フィルタ。
【請求項１０】
ディスプレイパネル用フィルタのブラック周辺部に用いられるブラック処理層において、ブラック材料及び光または熱重合性のポリマー組成物を含むことを特徴とするブラック処理層。
【請求項１１】
前記光または熱重合性のポリマー組成物１００質量部に対して、ブラック材料１〜１０質量部を含むことを特徴とする請求項１０に記載のブラック処理層。
【請求項１２】
前記光または熱重合性のポリマー組成物は、ポリウレタンオリゴマー、メタクリル酸、アクリル酸、光開始剤及びシリカゲルを含むことを特徴とする請求項１０または１１に記載のブラック処理層。
【請求項１３】
前記光または熱重合性のポリマー組成物は、ポリウレタンオリゴマー１００質量部に対して、メタクリル酸５０〜９０質量部、アクリル酸０．５〜１０質量部、光開始剤０．５〜１０質量部及びシリカゲル０．１〜１５質量部を含むことを特徴とする請求項１０〜１２の何れか１項に記載のブラック処理層。
【請求項１４】
前記光または熱重合性のポリマー組成物は、ポリウレタンオリゴマー１００質量部に対して、メタクリル酸６０〜８０質量部、アクリル酸１〜１０質量部、光開始剤１〜５質量部及びシリカゲル１〜１０質量部を含むことを特徴とする請求項１３に記載のブラック処理層。
【請求項１５】
前記ブラック材料は、カーボンブラック、ＴｉＯ、ＣｕＯ、ＮｉＯ、ＭｎＯ２、Ｃｒ２Ｏ３、及びＦｅ２Ｏ３からなる群から選択された一つ以上の材料であることを特徴とする請求項１０〜１４の何れか１項に記載のブラック処理層。
【請求項１６】
透明基材の一面に、前記透明基材の周辺部に沿って、請求項１０〜１５のうち、何れかに記載のブラック処理層を積層及び光または熱重合させることによりブラック周辺部を形成する工程を含むことを特徴とするディスプレイ用フィルタの製造方法。
【請求項１７】
前記ブラック処理層の光または熱重合は、１００〜１０００ｍＪのエネルギーを有する紫外線を５〜３０秒間照射することにより行われることを特徴とする請求項１６に記載の製造方法。
【請求項１８】
前面基板と、前記前面基板に対して平行に配置された背面基板と、前記前面基板の前方に所定距離離れて配置された請求項１〜９のうち、何れかに記載のディスプレイ用フィルタと、前記前面基板と背面基板との間に配置されて発光セルを区画する隔壁と、一方向に配置された発光セルにわたって延び、後方誘電体層によって埋め込まれたアドレス電極と、前記発光セル内に配置された蛍光体層と、前記アドレス電極が延びた方向と交差する方向に延び、前方誘電体層によって埋め込まれた維持電極対と、前記発光セル内に充填された放電ガスと、を備えることを特徴とするプラズマディスプレイパネル。
【発明の詳細な説明】
【技術分野】
【０００１】
本発明は、ディスプレイ用フィルタ、その製造方法及びそれを採用したプラズマディスプレイパネル（Ｐｌａｓｍａ  Ｄｉｓｐｌａｙ  Ｐａｎｎｅｌ：ＰＤＰ）に係り、より詳細には、電磁波遮蔽、色純度及びコントラストの向上などの機能を有し、既存のディスプレイ用のフィルタ、特に、直付着形態のディスプレイ用フィルタとして容易に適用できるディスプレイ用フィルタ、その製造方法及びそれを採用したＰＤＰに関する。
【背景技術】
【０００２】
ＰＤＰは、他の画像表示装置に比べて大型化が容易な薄型の発光型表示装置であって、高品質デジタルテレビに最も適した特性を有していると評価されている。しかし、ＰＤＰは、プラズマ発光及び回路によって生成される電磁波と、画面発光時に使用される不活性気体のプラズマによる近赤外線の不要な発光によって、色純度特性及びコントラスト特性が低下するという問題点がある。したがって、ＰＤＰから発生する電磁波及び近赤外線による人体への有害性及び精密機器の誤作動を防止するだけでなく、表面反射を減らし、色純度及びコントラストを向上させるために、ＰＤＰの前面にフィルタを設置している。
【０００３】
従来、ＰＤＰなどのディスプレイに使用されるフィルタは、一般的に透明ガラスやプラスチック基板上に導電膜や金属メッシュを処理し、近赤外線の遮断及び反射防止フィルムを積層させることにより製造され、前記導電膜または金属メッシュに帯電される電荷をＰＤＰの内部のシャーシーを介して接地させる。
【０００４】
図１は、一般的なディスプレイ用フィルタを採用したＰＤＰの構造を概略的に示す図面である。図１に示すように、ＰＤＰ１７及び駆動回路１８の前面には、フィルタ１１が設置されている。この際、フィルタ１１は、ガラスまたはプラスチック基板１２の上部に反射防止層１３が形成され、前記ガラスまたはプラスチック基板１２の下部に電磁波遮蔽層１４、及び近赤外線を遮断して選択的に波長を吸収する選択吸収層１５が順次に積層された構造を有している。前記ＰＤＰ１７、駆動回路１８及び前記フィルタ１１は、ケース１６に収納されている。
【０００５】
また、最近の平面ディスプレイ装置では、パネルの破損時にガラスの飛散を防止し、視覚効果の改善、コントラストの改善などを目的として、周辺部にブラック処理を施したフィルタを採用している。ＰＤＰにおいても、パネル破損時のガラスの飛散防止、有効画面以外の部分を覆うことによる視覚効果の改善、回路によって生成する電磁波、不活性気体のプラズマによる近赤外線を遮蔽することを目的として、周辺部にブラック処理を施したフィルタを採用している。図２Ａ及び図２Ｂには、このようなフィルタについての断面図及び平面図が示されている。
【０００６】
図２Ａに示すように、ブラック処理されたフィルタは、フィルタ周辺部がブラックセラミック２４によってブラック処理された構造を有し、図２Ｂに示すように、ブラック処理されたフィルタは、ガラスまたはプラスチック基板２３の周辺部にブラックセラミック２４が形成されており、電磁波を遮蔽するための導電膜または金属メッシュからなる電磁波遮蔽層２５、近赤外線を遮断して選択的に波長を吸収するための選択吸収層２２、及び外部光反射防止のための反射防止層２１が積層された構造を有する。
【発明の開示】
【発明が解決しようとする課題】
【０００７】
しかし、上記のような周辺部がブラック処理された従来のディスプレイ用フィルタは、基板上にブラックセラミックを塗布して５００℃以上の熱処理をして初めて、所望のブラック効果が得られるため、このような高温の熱処理によってフィルムのみから構成された直付着形態のディスプレイ用フィルタには適用できないという短所がある。
【０００８】
したがって、本発明が達成しようとする技術的課題は、電磁波遮蔽、色純度及びコントラストの向上などの機能を有しつつも、既存のディスプレイ用のフィルタ、特に、直付着形態のディスプレイ用フィルタとして容易に適用できるディスプレイ用フィルタ、その製造方法及びそれを採用したＰＤＰを提供するところにある。
【課題を解決するための手段】
【０００９】
上述の技術的課題を達成するために、本発明の一態様では、ブラック周辺部を有するディスプレイ用フィルタにおいて、前記ブラック周辺部がブラック材料及び光または熱重合性のポリマー組成物を含むことを特徴とするディスプレイ用フィルタを提供する。
【００１０】
本発明の他の態様では、ディスプレイパネル用フィルタのブラック周辺部に用いられるブラック処理層において、ブラック材料及び光または熱重合性のポリマー組成物を含むブラック処理層を提供する。
【００１１】
本発明のさらに他の態様では、透明基材の一面に、前記透明基材の周辺部に沿って、前記ブラック処理層を積層及び光または熱重合させることによりブラック周辺部を形成する工程を含むディスプレイ用フィルタの製造方法を提供する。
【００１２】
また、本発明のさらに他の態様では、前面基板と、前記前面基板に対して平行に配置された背面基板と、前記前面基板の前方に所定距離離れて配置されたディスプレイ用フィルタと、前記前面基板と背面基板との間に配置されて発光セルを区画する隔壁と、一方向に配置された発光セルにわたって延び、後方誘電体層によって埋め込まれたアドレス電極と、前記発光セル内に配置された蛍光体層と、前記アドレス電極が延びた方向と交差する方向に延び、前方誘電体層によって埋め込まれた維持電極対と、前記発光セル内に充填された放電ガスと、を含むＰＤＰを提供する。
【発明の効果】
【００１３】
本発明によれば、電磁波遮蔽、色純度及びコントラストの向上などの機能を有しつつも、既存のディスプレイ用フィルタ、特に、直付着形態のディスプレイ用フィルタとして容易に適用できるブラック周辺部を有するディスプレイ用フィルタを提供でき、熱処理以外の方法によってフィルタの周辺部にブラック処理を加える場合には、作業時間を縮めるだけでなく、重金属の使用と関連して提起されうる環境問題にも弾力的に対応できる。
【発明を実施するための最良の形態】
【００１４】
以下、図面を参照して、本発明をさらに詳細に説明する。
【００１５】
本発明は、従来のＰＤＰなどのディスプレイ装置において、パネルの破損時、ガラスの飛散の防止、有効画面以外の部分を覆うことによる視覚効果改善、回路によって生成する電磁波、不活性気体のプラズマによる近赤外線を遮蔽するための手段として利用される周辺部がブラック処理されたディスプレイ用のフィルタを、既存のフィルタ、特に、直付着形態のフィルムフィルタ等に容易に適用できるようにするものである。
【００１６】
本発明による場合、フィルム状の直付着フィルタにもブラック処理を加え、作業時間を短縮できるだけでなく、重金属の使用と関連して提起されうる環境問題にも弾力的に対応できる。
【００１７】
本発明は、前記のような技術的課題を達成するために、ブラック周辺部を有するディスプレイ用フィルタにおいて、前記ブラック周辺部がブラック材料及び光または熱重合性のポリマー組成物を含むことを特徴とするディスプレイ用フィルタを提供する。
【００１８】
本発明に係るディスプレイ用フィルタは、透明基材の一面上に周辺部に沿って積層されたブラック周辺部を形成させる場合に、前記ブラック周辺部がブラック材料及び光または熱重合性のポリマー組成物を含むという点を除いては、通常のディスプレイ用フィルタと同様の構造を有する。
【００１９】
したがって、本発明に係るディスプレイ用のフィルタは、フィルタ周辺部が図２Ａ及び図２Ｂに示すようなブラックセラミックの代りに、ブラックマトリックス層によってブラック処理された構造を有し、さらに、従来のディスプレイ用フィルタと同様に、電磁波遮蔽層、選択吸収層及び反射防止層が積層された構造を有する。
【００２０】
例えば、本発明に係るディスプレイ用フィルタは、透明基材の一面上に接着層などを利用して選択吸収層が積層され、他面上に電磁波遮蔽層が積層された構造を有し、前記透明基材としては、必ずしもこれらに制限されるものではないが、ガラス以外にも、ポリエチレンテレフタレート（ＰＥＴ）、トリアセチルセルロース（ＴＡＣ）、ポリビニルアルコール（ＰＶＡ）、ポリエチレン（ＰＥ）から構成されるフィルムのような透明基材が使用されうる。この際、透明基材の厚さは、通常、１０〜１０００μｍであり、前記接着層は、粘着材などを利用して形成され、その具体的な材料としては、アクリル系樹脂、ポリエステル樹脂、エポキシ樹脂、ウレタン樹脂などが挙げられ、その厚さは、通常、１〜１００μｍである。
【００２１】
透明基材の一面上に積層される選択吸収層は、色再現性を向上させるための層であって、必ずしもこれらに制限されるものではないが、テトラアザポルフィリン化合物のような選択的な吸光物質を含む。前記選択吸収層の厚さは、通常、１〜１００μｍである。選択吸収層の厚さが１μｍ未満であれば、均一な厚さにコーティングし難く、吸収率自体が低いため、適切なレベルの色再現範囲を具現し難く、近赤外線吸収率の側面でも十分な効果を表し難く、選択吸収層の厚さが１００μｍを超えれば、後処理工程で気泡が発生するという問題が生じる可能性があり、コーティング層が分離されうるため、好ましくない。
【００２２】
前記透明基材の他面上には、電磁波遮蔽層が積層されうる。電磁波遮蔽層の積層も、前記選択吸収層と類似した方式で、接着層を利用して行われる。前記電磁波遮蔽層は、ディスプレイパネルから発生する電磁波を遮蔽するためのものであって、必ずしもこれらに制限されるものではないが、Ａｇ、Ｃｕ、Ｎｉ、Ａｌ、Ａｕ、Ｆｅ、Ｉｎ、Ｚｎ、Ｐｔ、Ｃｒ、Ｐｄ等からなる金属メッシュまたは前記金属を薄膜状に積層して電磁波遮蔽層としてもよい。通常薄膜である場合、１０〜５００ｎｍの厚さに形成され、金属メッシュである場合には、１〜１００μｍの厚さに形成される。
【００２３】
前記選択吸収層の上面には、反射防止層が積層されうる。反射防止層の積層も、前記選択吸収層または電磁波遮蔽層と類似した方式で、接着層を利用して行われる。前記反射防止層は、外光反射を防止し、コントラストに影響を及ぼす拡散反射を減らすためのものであって、必ずしもこれらに制限されるものではないが、ＴｉＯ２、ＳｉＯ２、Ｙ２Ｏ３、ＭｇＦ２、Ｎａ３ＡｌＦ６のような屈折率の異なる物質を単層または複数層に積層して形成し、通常１０〜３００ｎｍの厚さを有する。
【００２４】
本発明に係るフィルタは、透明基材の一面上に、透明基材の周辺部に沿ってブラック周辺部が積層された構造を有するが、好ましくは、前記ブラック周辺部は、光または熱重合性のポリマー組成物１００質量部に対して１〜１０質量部のブラック材料を含む。
【００２５】
本発明のブラック周辺部のうち、光または熱重合性のポリマー組成物の含量が少ない場合には、硬化が良好に行われず、全体ブラック周辺部の特性にも悪影響を与えるという問題点があり、好ましくなく、含量が多い場合には、ブラック層を厚くしても、ブラック効果を表し難いという問題点があり、好ましくない。
【００２６】
前記光または熱重合性のポリマー組成物は、好ましくはポリウレタンオリゴマー、メタクリル酸、アクリル酸、光開始剤及びシリカゲルを含み、各成分の含量は、好ましくは、ポリウレタンオリゴマー１００質量部に対してメタクリル酸５０〜９０質量部、アクリル酸０．５〜１０質量部、光開始剤０．５〜１０質量部及びシリカゲル０．１〜１５質量部であり、より好ましくは、ポリウレタンオリゴマー１００質量部に対してメタクリル酸６０〜８０質量部であり、アクリル酸１〜１０質量部、光開始剤１〜５質量部及びシリカゲル１〜１０質量部である。
【００２７】
ポリウレタンオリゴマーの含量が少ない場合には、硬化が良好に行われないという問題点があり、多い場合には、ブラックの色感がよくないという問題点があり、好ましくなく、前記メタクリル酸の含量が前記範囲未満である場合には、硬化後の硬度が弱いという問題点があり、前記範囲を超える場合には、硬化され難いという問題点があり、好ましくなく、前記アクリル酸の含量が前記範囲未満である場合には、硬化後の硬度が弱いという題点があり、前記範囲を超える場合には、硬化され難いという問題点があり、好ましくなく、前記光開始剤の含量が前記範囲未満である場合には、硬化剤が紫外線を受けても硬化され難いという問題点があり、前記範囲を超える場合には、コーティング後に気泡が発生するという問題点があり、好ましくなく、前記シリカゲルの含量が前記範囲未満である場合には、光沢度が低下するという問題点があり、前記範囲を超える場合には、硬化後の硬度が低下するという問題点があり、好ましくない。
【００２８】
好ましくは、前記ブラック材料は、カーボンブラック、ＴｉＯ、ＣｕＯ、ＮｉＯ、ＭｎＯ２、Ｃｒ２Ｏ３、及びＦｅ２Ｏ３からなる群から選択された一つ以上の材料である。
【００２９】
前記ブラック周辺部の厚さは、５〜５０μｍであることが好ましいが、厚さが５μｍ未満である場合には、ブラック色感が良好に表現されないという問題点があり、厚さが５０μｍを超える場合には、厚さ段差によって、フィルタ製作後のフィルム接着が良好に行われないという問題点があり、好ましくない。
【００３０】
また、前記ブラック周辺部の幅は、１０〜５０ｍｍであることが好ましいが、ブラックマトリックス層の幅が１０ｍｍ未満である場合には、非発光領域を十分に覆えずに、ブラックマトリックス層の幅が５０ｍｍを超える場合には、画面が表示される領域が覆われてしまうという問題点があり、好ましくない。
【００３１】
本発明に係るディスプレイ用のフィルタは、必ずしもそれらに制限されるものではないが、ＰＤＰ用のフィルタであることがさらに好ましい。
【００３２】
本発明は、上述した技術的課題を達成するために、ブラック材料及び光または熱重合性のポリマー組成物を含むブラック処理層を提供し、そのようなブラック処理層は、本発明に係るディスプレイ用フィルタのブラック周辺部を形成するために用いられる。
【００３３】
本発明は、上述した他の技術的課題を達成するために、透明基材の一面に前記透明基材の周辺部に沿って、本発明に係るブラック処理層を積層及び光または熱重合させることによりブラック周辺部を形成する工程を含むディスプレイ用フィルタの製造方法を提供する。
【００３４】
好ましくは、前記光または熱重合は、１００〜１０００ｍＪのエネルギーを有する紫外線を５〜３０秒間照射することにより行われる。上述のように、高温の熱処理工程ではない、紫外線照射によってブラック周辺部を形成する場合には、既存のディスプレイ用フィルタ、特に、直付着形態のディスプレイ用フィルタに容易に適用できるという長所があり、熱処理工程に比べて工程時間も画期的に短縮させうるという長所がある。
【００３５】
本発明は、さらに上述した他の技術的課題を達成するために、前面基板と、前記前面基板に対して平行に配置された背面基板と、前記前面基板の前方に所定間隔離れて配置された前記ディスプレイ用フィルタと、前記前面基板と背面基板との間に配置されて発光セルを区画する隔壁と、一方向に配置された発光セルにわたって延び、後方誘電体層によって埋め込まれたアドレス電極と、前記発光セル内に配置された蛍光体層と、前記アドレス電極が延びた方向と交差する方向に延び、前方誘電体層によって埋め込まれた維持電極対と、前記発光セル内に充填された放電ガスと、を備えるＰＤＰを提供する。
【００３６】
前記アドレス電極は、前記背面基板と後方誘電体層との間に配置され、前記隔壁は、前記後方誘電体層上に配置され、前記維持電極対は、前面基板と前方誘電体層との間に配置され、前記前方誘電体層は、保護膜によって覆われうる。
【００３７】
図３は、本発明のディスプレイ用フィルタを採用したプラズマディスプレイ装置の構造を示す部分斜視図である。
【００３８】
図３に示すように、本発明に係るディスプレイ用フィルタ３００は、前方パネル３７０及び後方パネル３６０を備えたプラズマ表示装置の前方パネル３７０の前方に所定距離離れて配置されている。
【００３９】
例えば、本発明のディスプレイ用フィルタ３００は、後方パネル３６０から前方パネル３７０に向かう方向に沿って、電磁波遮蔽層３０５、ブラックマトリックス層３０４、透明基材３０３、選択吸収層３０２及び反射防止層３０１が順次に積層された構造を有しうる。
【００４０】
前記前方パネル３７０は、前面基板３５１、前記前面基板３５１の背面に形成されたＹ電極とＸ電極とを備えた維持電極対、前記維持電極対を覆う前方誘電体層３５５ａ及び前記前方誘電体層３５５ａを覆う保護膜３５６を備える。前記Ｙ電極とＸ電極とは、それぞれ、ＩＴＯ（Ｉｎｄｉｕｍ  Ｔｉｎ  Ｏｘｉｄｅ）等から形成された透明電極３５３ａ、３５３ｂと、導電性に優れた金属から形成されたバス電極３５４とを備える。
【００４１】
前記後方パネル３６０は、背面基板３５２、前記背面基板３５２の前面に前記維持電極対と交差するように形成されたアドレス電極３５３ｃ、前記アドレス電極を覆う後方誘電体層３５６ｂ、前記後方誘電体層３５６ｂ上に形成されて、発光セルを区画する隔壁３５７及び前記発光セル内に配置された蛍光体層３５８を備える。そして、隔壁３５７に区画された発光セルには、放電ガスが充填される。
【００４２】
以下、本発明を下記実施例を挙げて詳細に説明するが、必ずしも本発明が下記実施例のみに限定されるものではない。
【実施例】
【００４３】
（実施例１）
透明基材として厚さ１２５μｍのガラス基板を使用し、ガラス基板上に粘着材としてアクリル系の樹脂を使用して、ポルフィリン系の色素がコーティングされている選択吸収層を接着させ、選択吸収層の上面には、同じ粘着材を使用して厚さ１００μｍの反射防止フィルム（日本化学社製、反射防止フィルム中の反射防止層は３００ｎｍである）を接着させた。
【００４４】
次いで、ガラス基板の他面にブラック材料としてカーボンブラックを、１.５質量％含むブラック処理層を３０μｍの厚さに塗布した後、１０００ｍＪのエネルギーで３０秒間紫外線硬化を行った。最後に、周辺部にブラック処理層を有するガラス基板の一面上に、電磁波遮蔽層としてメッシュ（線幅：１０μｍ、ピッチ：３００μｍ）を接着させることにより、本発明に係るディスプレイ用のフィルタを製造した。
【００４５】
（実施例２）
ブラック材料であるカーボンブラックを３質量％含むブラック処理層を使用した点を除いては、実施例１と同じ方法と本発明によるディスプレイ用フィルタを製造した。
【００４６】
（比較例１）
本発明に係るブラック処理層を使用する代わりに、カーボンブラック（ＳＨＣ社製）を使用して、４５０℃で３０分間熱処理させてブラック処理を行い、実施例１と同じ方法で従来技術によるディスプレイ用フィルタを製造した。
【００４７】
（比較例２）
本発明に係るブラック処理層を使用する代わりに、カーボンブラック（ＳＨＣ社製）を使用して、５００℃で３０分間熱処理させてブラック処理を行い、実施例１と同じ方法で従来技術によるディスプレイ用フィルタを製造した。
【００４８】
（比較例３）
本発明に係るブラック処理層を使用する代わりに、カーボンブラック（ＳＨＣ社製）を使用して、５５０℃で３０分間熱処理させてブラック処理を行い、実施例１と同じ方法で従来技術によるディスプレイ用フィルタを製造した。
【００４９】
（色座標の測定実験）
前記実施例１、実施例２及び比較例１〜比較例３によるディスプレイ用のフィルタに対して色座標値（Ｌ、ａ、ｂ）を測定し、その結果を下記表１に表した。
【００５０】
本測定では、ミノルタ（ＣＲ−２００）を使用し、Ｌ値は輝度、ａ、ｂはそれぞれの色を表す座標である（色座標はそれぞれ、＋ａ：赤、−ａ：緑、＋ｂ：黄、−ｂ：青を表す）。
【００５１】
【表１】
2006189843.tif 000003
【００５２】
表１の結果から分かるように、比較例１のフィルタは、ブラック色感を測定した結果Ｌ値が３７.２８であって、灰色に近い程度の色感を表し、比較例２のフィルタは、Ｌ値が２４.３４であって、市販されているフィルタのブラック色感よりは多少低い数値であり、比較例３のフィルタは、Ｌ値が２１.１６であって、市販されているフィルタのブラック色感と類似した程度の数値を表す。
【００５３】
これに対し、実施例１と実施例２とによるフィルタは、Ｌ値がそれぞれ２３.４５及び２０.１４であって、市販されているフィルタのブラック色感よりはるかに優れた結果を表す。
【産業上の利用可能性】
【００５４】
本発明は、ＰＤＰに関連した技術分野に好適に適用されうる。
【図面の簡単な説明】
【００５５】
【図１】従来の通常のディスプレイ用フィルタを採用したＰＤＰの構造を概略的に示す図面である。
【図２Ａ】周辺部にブラック処理を施したディスプレイ用フィルタについての平面図である。
【図２Ｂ】周辺部にブラック処理を施したディスプレイ用フィルタについての断面図である。
【図３】本発明のディスプレイ用フィルタを採用したプラズマディスプレイ装置の構造を示す部分斜視図である。
【符号の説明】
【００５６】
１１、３００    ディスプレイ用フィルタ、
１２、２３、３０３    透明基材、
１３、２１、３０１    反射防止層、
１４、２５、３０５    電磁波遮蔽層、
１５、２２、３０２    選択吸収層、
１６    ケース、
２４    ブラックセラミック、
３０４    ブラックマトリックス層。
【図１】
2006189843.tif 000004
【図２Ａ】
2006189843.tif 000005
【図２Ｂ】
2006189843.tif 000006
【図３】
2006189843.tif 000007